(57)【要約】  ランプは、ガラス組成の外被を含み、外被は、その環境から外被の内部を絶縁するシールを形成するよう、少なくとも一端部にピンチ部分を有し、電流を外被の内部に伝導するための構成を含み、構成は、外被のピンチ部分の１つの内に埋設される区域と、外被の外部にある区域とを有する。電流を伝導するための構成の埋設区域の少なくとも一部は、非揮発性形態の燐及び燐酸の少なくとも１つを含む組成物によって少なくとも部分的に取り囲まれる。
2009515290.tif 000002
【特許請求の範囲】
【請求項１】
ガラス組成の外被を含み、該外被は、その環境から前記外被の内部を絶縁するシールを形成するよう、少なくとも一端部にピンチ部分を有し、
電流を外被の内部に伝導するための構成を含み、該構成は、前記外被の前記ピンチ部分の１つの内に埋設される区域と、前記外被の外部にある区域とを有する、
ランプであって、
前記電流を伝導するための構成の前記埋設区域の少なくとも一部は、非揮発性形態の燐及び燐酸のうちの少なくとも１つを含む組成物によって少なくとも部分的に取り囲まれることを特徴とする、
ランプ。
【請求項２】
前記組成物は、固体形態の燐を含む組成物によって形成される、請求項１に記載のランプ。
【請求項３】
前記組成物は、赤色燐の粒子を含む、請求項２に記載のランプ。
【請求項４】
前記電流を伝導するための構成の少なくとも一部は、酸化に対して保護するための材料の表面層で塗工され、酸化物及び金属材料のうちの少なくとも１つを含む、請求項１乃至３のうちのいずれか１項に記載のランプ。
【請求項５】
前記電流を伝導するための構成の前記埋設部分の少なくとも一部は、材料の表面層がなく、前記材料の表面層は、前記電流を伝導するための構成と異なる組成を有する、請求項４に記載のランプ。
【請求項６】
前記表面層の前記材料は、クロムを含む、請求項４又は５に記載のランプ。
【請求項７】
前記電流を伝導するための構成の前記埋設部分は、モリブデン成分を含む、上記請求項のうちのいずれか１項に記載のランプ。
【請求項８】
前記外被の外部の前記区域は、前記外被の前記ピンチ部分内に埋設される端部で前記モリブデン成分に溶接されるリード線の区域を含む、請求項７に記載のランプ。
【請求項９】
一端部で開放のガラス組成の外被を提供するステップと、電流を伝導するための少なくとも１つの構成を提供するステップと、該構成の少なくとも１つの区域を前記開放端部から突出する状態にするよう、前記電流を伝導するための構成を前記開放端部の少なくとも１つを通じて挿入するステップと、前記外被のピンチ部分を形成するよう、前記区域が突出する前記開放端部を喰い切るステップと、前記外被の内部をその環境から絶縁するステップとを含み、前記ピンチ部分には、前記電流を伝導するための構成のさらなる区域が埋設される、
ランプを製造する方法であって、
前記電流を伝導する構成の前記さらなる区域の少なくとも一部に、非揮発性形態の燐及び燐酸のうちの少なくとも１つを含む組成物を塗布することを特徴とする、
方法。
【請求項１０】
前記電流を伝導するための構成の前記突出区域は、リード線の区域を含み、前記開放端部が喰い切られるとき、毛管が前記リード線の埋設区域の周りに形成され、前記組成物は、前記毛管の開放端部に流体形態で塗布される、請求項９に記載の方法。
【請求項１１】
電流を伝導するための構成を提供するステップを含み、リード線が端部でモリブデン成分に溶接され、前記モリブデン成分を前記外被の前記ピンチ部分内に埋設するよう、前記開放端部を喰い切るステップを含み、前記組成物は、少なくとも前記溶接に塗布される、請求項９又は１０に記載の方法。
【請求項１２】
固体形態の燐を含む組成物を塗布するステップを含む、請求項９乃至１１のうちのいずれか１項に記載の方法。
【請求項１３】
液体媒体の内の燐粒子の懸濁液が塗布され、前記液体媒体の少なくとも一部を前記外被の前記ピンチ部分内の少なくとも１つの開口を通じて蒸発させるステップを含む、請求項１２に記載の方法。
【請求項１４】
酸化物及び金属材料のうちの少なくとも１つを含む、酸化に対して保護されるために材料の表面層で少なくとも部分的に塗工された、電流を伝導するための少なくとも１つの構成を提供するステップを含む、請求項９乃至１３のうちのいずれか１項に記載の方法。
【請求項１５】
材料の表面層のない少なくとも１つの領域を有する、電流を伝導するための少なくとも１つの構成を提供するステップを含み、前記材料の表面層は、前記電流を伝導するための構成と異なる組成を有し、少なくとも、前記材料の表面層のない前記領域が、前記外被の前記ピンチ部分内に埋設されるよう、前記区域が突出する前記開放端部を喰い切るステップを含む、請求項１４に記載の方法。
【請求項１６】
組成物としてクロムを含む材料の表面層で少なくとも部分的に塗工された、電流を伝導するための少なくとも１つの構成を提供するステップを含む、請求項１４又は１５に記載の方法。
【発明の詳細な説明】
【技術分野】
【０００１】
本発明は、ガラス組成の外被(envelope)を含み、外被は、その環境から外被の内部を絶縁するシールを形成するよう、少なくとも一端部にピンチ部分(pinched  part)を有し、電流を外被の内部に伝導するための構成を含み、構成は、外被のピンチ部分の１つの内に埋設される区域と、外被の外部にある区域とを有するランプに関する。
【０００２】
一端部で開放のガラス組成の外被を提供するステップと、電流を伝導するための少なくとも１つの構成を提供するステップと、構成の少なくとも１つの区域を開放端部から突出する状態にするよう、電流を伝導するための構成を開放端部の少なくとも１つを通じて挿入するステップと、外被のピンチ部分を形成するよう、区域が突出する開放端部を喰い切る(pinching  off)ステップと、外被の内部をその環境から絶縁するステップとを含み、ピンチ部分には、電流を伝導するための構成のさらなる区域が埋設される、ランプを製造する方法にも関する。
【背景技術】
【０００３】
そのようなランプ及びランプを製造する方法のそれぞれの実施例は既知である。米国特許第５，３８７，８４０号は、電気ランプを開示している。それはガラス容器を有し、その壁には、モリブデン又はタングステンの電流導体が収容され、それは外側に延びている。金属電流導体は、ランプ容器の壁内に埋設されたモリブデン箔を含み、そこにモリブデンワイヤが溶接されている。毛管チャネルが箔までワイヤの周りに延在するので、ワイヤ全体及び箔の一部は、ランプを取り囲む周囲と接触する。実施例を製造するために、構造的に完成されたランプを約８００℃で約１５分に亘って赤色燐の蒸気に晒した。これによって、ポリブデン燐化物の外皮が、モリブデンワイヤの全周に、並びに、毛管に隣接する箔の部分上に創成された。
【０００４】
既知の方法の問題は、露出モリブデンの表面処理の既知の方法が煩わしいことである。
【発明の開示】
【発明が解決しようとする課題】
【０００５】
シールが比較的長い期間に亘って有効であり続ける冒頭段落に示される種類の代替的なランプ及びランプを製造する方法を提供することが本発明の目的である。
【課題を解決するための手段】
【０００６】
この目的は、電流を伝導するための構成の前記埋設区域の少なくとも一部は、非揮発性形態の燐及びその酸のうちの少なくとも１つを含む組成物によって少なくとも部分的に取り囲まれることを特徴とする本発明に従ったランプによって達成される。
【０００７】
組成物は、特に、電気ランプのための典型的な温度で、シールの寿命を持続するのに極めて効果的であることが分かった。実施例は、ハロゲンランプ、ハロゲン化金属ランプ、及び、ガス放電ランプを含む。製造後、電流を伝導するための構成は、非揮発性形態の燐及びその燐のうちの少なくとも１つを含む組成物によって少なくとも部分的に取り囲まれる。よって、組成物は、ランプの製造後、有効に存在し続ける。何故ならば、酸化物を抑制するのに活性な組成物が塗布され、持続的な形態で留まるからである。ランプが初めて使用されるとき、熱が電流を伝導するための構成内で生成される。ある時間の後、組成物の成分は蒸発し、酸化に対して保護されるべき部分と相互作用し得る。よって、ランプの製造中に燐を含む環境にランプを導入する必要はない。
【０００８】
実施態様において、組成物は、固体形態にある燐を含む組成物によって形成され得る。
【０００９】
この実施態様は、最も長く持続するシールを提供することが分かった。
【００１０】
実施態様において、組成物は、赤色燐の粒子を含む。
【００１１】
この組成物は、取扱いが最も簡単である。赤色燐は、取扱いが最も安全である。その上、例えば、ハロゲンランプ、普通の白熱ランプ、及び、ハロゲン化金属ランプのような、ランプ内で起こる温度で使用するのに安全である。
【００１２】
実施態様において、電流を伝導するための構成の少なくとも一部は、酸化物及び金属材料のうちの少なくとも１つを含む、酸化に対して保護するための材料の表面層で塗工される。
【００１３】
表面層と燐及び／又は燐酸を含む組成物との組み合わせは、個々の手段の組み合わせから予期される持続を超えるシールの寿命の持続をもたらすことが分かった。
【００１４】
この実施態様の変形において、電流を伝導するための構成の埋設区域の少なくとも一部は、材料の表面層がなく、材料の表面層は、電流を伝導するための構成と異なる組成を有する。
【００１５】
これは、電流を伝導するための構成が、外被のピンチ部分を備える比較的良好なシールを形成するために選択され得るのに対し、表面層の材料は、その適正のために、酸化を抑制するために選択されるという利点を有する。塗工部分は、そのような実施態様における材料の表面層がない部分と比べ、外被の外部の区域により近接して位置付けられる。
【００１６】
実施態様において、電流を伝導するための構成の埋設部分は、モリブデン構成部分を含む。
【００１７】
モリブデン構成部分は、ランプ外被が好ましくは作成される種類の揮発性材料、顕著には、石英ガラスでシールを形成するのに極めて適している。
【００１８】
この実施態様の変形において、外被の外部の区域は、外被のピンチ部分内に埋設される端部でモリブデン成分に溶接されるリード線の区域を含む。
【００１９】
溶接の酸化を抑制することは、シールの寿命に対して比較的大きな影響を有する。これは、酸素の殆どが、リード線に直ぐ隣接する地域を通じてピンチ部分に進入するという事実、並びに、溶接が、電流を伝導するための構成の比較的厚い部分であるので、この部分の容積増大が比較的大きいという事実に起因する。
【００２０】
他の特徴によれば、ランプを製造する方法は、電流を伝導する構成のさらなる区域の少なくとも一部に、非揮発性形態の燐及び燐酸のうちの少なくとも１つを含む組成物を塗布することによって特徴付けられる。
【００２１】
よって、電流を伝導するための構成の酸化は、比較的効果的に抑制される。次いで、これは、シールの破損を招くピンチ部分内の応力を引き起こし得る構成の容積変化を抑制する。
【００２２】
実施態様において、電流を伝導するための構成の突出区域は、リード線の区域を含み、開放端部が喰い切られるとき、毛管がリード線の埋設区域の周りに形成され、組成物は、毛管の開放端部に流体形態で塗布される。
【００２３】
これは電流を伝導するための構成の埋設部分に近接する場所に組成物を塗布する特に有効な方法である。外被の開放端部がシールを形成するよう喰い切られるとき、毛管は自然に形成する。組成物は、外被が喰い切られるときに起こる高温に晒される必要はない。何故ならば、それはピンチ部分が形成された後で塗布されるからである。
【００２４】
本方法の実施態様は、電流を伝導するための構成を提供するステップを含み、リード線が端部でモリブデン成分に溶接され、モリブデン成分を外被のピンチ部分内に埋設するよう、開放端部を喰い切るステップを含み、組成物は、少なくとも溶接に塗布される。
【００２５】
シールは溶接の場所で最も破損しがちであるので、これはシールの寿命に関して比較的大きな効果を有する。
【００２６】
本方法の実施態様は、固体形態の燐を含む組成物を塗布するステップを含む。好適な変形は、液体媒体の内の燐粒子の懸濁液が塗布され、液体媒体の少なくとも一部を外被のピンチ部分内の少なくとも１つの開口を通じて蒸発させるステップを含む。
【００２７】
これは流体組成物が塗布されることを可能にし、製造の容易さをもたらす。比較的揮発性の液体媒体を蒸発させることは、液体媒体を取り除く容易な方法であるので、その僅かがランプの輸送中に漏洩する。
【００２８】
実施態様は、酸化物及び金属材料のうちの少なくとも１つを含む、酸化に対して保護されるために材料の表面層で少なくとも部分的に塗工された、電流を伝導するための少なくとも１つの構成を提供するステップを含む。
【００２９】
表面層と組成物との組み合わせの使用は、各手段が個別に適用されるときに見られる増大を超えるシールの寿命の増大をもたらすことが分かった。
【００３０】
実施態様は、材料の表面層のない少なくとも１つの領域を有する、電流を伝導するための少なくとも１つの構成を提供するステップを含み、材料の表面層は、電流を伝導するための構成と異なる組成を有し、少なくとも、材料の表面層のない領域が、外被のピンチ部分内に埋設されるよう、区域が突出する開放端部を喰い切るステップを含む。
【００３１】
電流を伝導するための構成及び表面層の材料は、それらの機能を最適化するよう選択される。材料の表面層のない領域は、良好なシールを形成するよう、外被の揮発性組成物と相互作用する。表面層の材料は、酸化からの保護のために最適化される。
【００３２】
本発明は、添付の図面を参照して、さらに詳細に説明される。
【発明を実施するための最良の形態】
【００３３】
電灯用のバーナの寿命を増大する機能が、第一実施例としてハロゲンバーナを使用してここに示される。しかしながら、それらは、ハロゲン周期を利用しない普通の白熱ランプ、ハロゲン化金属、高輝度放電管、水銀蒸気ランプ、ナトリウム蒸気ランプ等のような、異なる原理に基づいて動作するランプに等しく適用可能である。これらのランプに共通する機能が、図４中の仮想の普通のランプ内に示されている。記述されたランプのそれぞれにおいて、外被の内部は、外被の環境から隔離されるべき気体及び／又は蒸気混合物を含む。電極又はフィラメントが、外被の内部に位置し、電流を伝導するための構成を用いて端子に接続され、その構成は外被を必ず通過しなければならない。ここに記載される機能は、外被の内部と外部との間の、特に、電流を伝導するための構成が外被を通過する領域におけるシールの持続に寄与する。シールの損失の主要な原因は、外被の材料中に埋設される電流を伝導するための構成の成分の酸化である。酸化は、外被の材料内に応力を引き起こす。
【００３４】
燐及び燐酸の少なくとも１つを含む組成物を使用することは、酸化を抑制するのに役立つことが発見された。酸化し易い部分への金属表面塗膜の塗布との組み合わせにおけるそのような使用は、より一層顕著なシールの寿命の持続をもたらすことも発見された。実際上、寿命の増大は、隔離されて適用されるとき、これらの機能のそれぞれで達成可能な増大の合計を超える。
【００３５】
以下において、バーナ及びランプという用語は、交換可能に使用される。図１乃至３は、ＳＥバーナ１として言及される単端ハロゲンバーナを示している。ＳＥバーナ１は、ガラス性組成の材料のＳＥバーナ外被２を含む。使用される材料は石英であるが、他の種類のガラス又はガラス状の材料が特定の用途に適する。ＳＥバーナ外被２は、ヨウ素又は臭素のようなハロゲンガスが充填された内部を有する。フィラメント３がＳＥバーナ外被２の内部に存在する。フィラメント３は、殆どの実施態様において、タングステン又はモリブデンから成る。合金も特定の用途に適する。
【００３６】
フィラメント３の両端部は、モリブデン箔のそれぞれの片４，５に接続されている。モリブデン箔の片４，５は、ＳＥバーナ外被２のピンチ部分６(pinched  part)内に埋設されている。モリブデン箔の片４，５は、石英から成るＳＥバーナ外被２の有効なシールを形成するのに特に適している。ピン７，８が、溶接によって、モリブデン箔のそれぞれの片４，５に接続されている。ピン７，８は、それぞれ、ピンチ部分６内に埋設された区域７ａ，８ａと、ＳＥバーナ外被２の外部から突出し、よって、その外側にある区域７ｂ、８ｂとを有する。ピン７，８及びフィラメント３のモリブデン箔の片４，５への接続は、光を生成するように、電流がフィラメントを通じて伝導されることを可能にする。
【００３７】
ＳＥバーナ１を製造するために、ピン７，８は、先ず、モリブデン箔の片４，５に溶接される。次に、電流を伝導するために結果として得られる構成の部分９，１０が、酸化に対する保護のための材料を含む保護表面層で塗工される。材料は、大部分の実施態様において、金属材料である。特定の実施態様では、ＡｌｘＯｙ、ＴｉＯｘ、又は、ＳｉＯｘのような酸化物が使用される。特定の実施態様では、保護酸化物表面層を形成する金属、或いは、そのような金属を含む合金が使用される。他の実施態様では、貴金属が使用される。赤色燐との組み合わせにおいて特に効果的であることが照明された材料の例は、クロムである。他の適切な材料は、ニッケル、コバルト、銀、タンタル、イリジウム、プラチナ、ロジウム、レニウム、並びに、それらの合金及び組み合わせを含む。有利に、１８００℃と２３００℃との間の範囲にある融点を有する材料が、石英から成るＳＥバーナ外被２との組み合わせで使用される。これは、ＳＥバーナ１を製造するときに、中間体の容易な処理を可能にする。具体的には、事前に塗布される表面層上への悪影響なしに、ピンチ部分６の形成が可能である。
【００３８】
ＳＥバーナ外被２の前駆体(precursor)が形成され、それは第一端部１１で閉塞され、反対端部で開放されている。フィラメント３、モリブデン箔の片４，５、及び、ピン７，８を含む構成が、区域７ｂ、８ｂが突出する状態になるよう、開放端部を通じて挿入される。次に、開放端部は、ピンチ部分６を形成するよう喰い切られ(pinched  off)、それはＳＥバーナの内部をその環境から隔離する。ピンチ部分６が形成されると、小さな毛管１２，１３が、ピン７，８の埋設区域７ａ，８ａの周りにそれぞれ形成される。図３に見られるように、毛管１２，１３は開口１４，１５を有し、ピン７，８は開口でＳＥバーナ外被２から突出している。毛管１２，１３は明瞭性の目的のために正確な縮尺で示されていないことが観察される。
【００３９】
ピンチ部分６を形成するステップに引き続き、塗料(liquid  composition)が塗布される。塗料は、燐及び燐酸の少なくとも１つを含む。例えば、中空針を使用して、それは開口１４，１５に塗布される。毛管効果の故に、それはモリブデン箔の片４，５へのピン７，８の溶接場所に達する。燐酸は、モリブデン箔の片４，５へのピン７，８の表面塗工溶接の酸化を抑制するのを助けるのに効果的であることが分かった。
【００４０】
燐は燐酸よりも一層効果的であることが分かった。よって、それはここに記載される実施態様において使用される。この実施例において、塗料は、揮発性液体媒体内の燐粒子の懸濁液の形態を取る。揮発性液体媒体は、室温以上での媒体の急速な蒸発の故に、完成ＳＥバーナ１の梱包及び輸送を比較的単純にする。適切な液体媒体は、エタノール及びメチルイソブチルケトンを含む。安全性の理由のために、燐の赤色同素体がこの実施態様において使用される。
【００４１】
完成ＳＥバーナ１は、比較的長い寿命を有する。２００℃〜５００℃の動作温度での酸化の速度は、他の種類のバーナと比べて比較的低い。
【００４２】
図４は、ＤＥバーナ１６として言及される両端バーナの実施例を示している。ＤＥバーナ１６は、石英のようなガラス材料から成るＤＥバーナ外被１７を含む。第一接続リード線１８が、ＤＥバーナ外被１７の内部に延びている。それは、ランプの種類に依存して、電極又はＳＥバーナ１のフィラメント３と類似するフィラメントの一部を形成し得る。
【００４３】
ＤＥバーナ外被１７は、対向するピンチ部分１９，２０を含む。それぞれは、ＤＥバーナ外被１７の内部をその環境から絶縁するためのシールを形成している。ＤＥバーナ外被１７は、電流をＤＥバーナ外被１７に伝導するための２つの構成を含む。１つの実施例において、それらは第一接続リード線１８と反対側の第二接続リード線２０との間に延在するフィラメント（図示せず）を共有する。代替的な実施例において、第一及び第二の接続リード線１８，２１は、電極及びＤＥバーナ外被１７内部のアークを通じて電流を伝導する。第一及び第二の接続リード１８，２１の端部は、モリブデン箔の片２２，２３に接続され、それらは、この実施例では、ピンチ部分１９，２０内に完全に埋設されている。
【００４４】
対向するピン２４，２５は、モリブデン箔の片２２，２３のそれぞれ１つに溶接されている。モリブデン箔の片２２，２３のそれぞれの領域２６，２７、及び、それらに溶接されたピン２４，２５は、領域２６，２７の酸化に対して保護するために、金属表面層によって塗工される。原則的に、図１乃至３の実施態様において対応する表面塗工部分９，１０に関して述べられた塗工材料の全てが適切である。その場合におけるように、塗工材料は、領域２６，２７の頂部に塗布され、下に位置する部分と異なる材料で形成される。
【００４５】
ＤＥバーナ１６は、ＳＥバーナ１と実質的に同一の方法で製造される。毛管２８，２９が、ピン２４，２５の周囲に同様に形成される。毛管２８，２９を備えるピンチ部分１９，２０の形成に引き続き、燐及び燐酸の１つを含む塗料が、毛管２８，２９の開口に塗布される。そこから、それはピン２４，２５の溶接端部に移される。ＳＥバーナ１に関して述べられた全ての種類の組成物が、ＤＥバーナ１６の寿命を持続するために使用可能である。
【００４６】
図５及び６は、上記に略述された方法を適用することによって得ることのできる改良を実証している。図５は、１つの種類のバーナで行われた試験の結果を示している。第一バッチの１０個のバーナが、金属表面層又は燐組成物のいずれも塗布せずに製造された。第二バッチの１０個のバーナが、上記に詳細に記載された実施態様中に存在する表面塗工部分９，１０及び塗工領域２６，２７のような領域内に金属表面層のみを備えて製造された。金属層はクロムを含んだ。第3バッチの１０個のバーナでは、金属表面層は塗布されなかった。赤色燐粒子の懸濁液のみが塗布された。第四バッチの１０個のバーナでは、両者の手段が塗布された。クロムを含む金属表面層が、ピンと埋設モリブデン成分との間の溶接に塗布された。第3バッチにおいて使用されるのと同一の赤色燐粒子の懸濁液は、第四バッチを製造するために使用された。
【００４７】
バッチの１０個のバーナのそれぞれは４６０℃の温度に晒され、破損までの時間が測定された。ｙ軸は、正規化数を使用した寿命を示している。矩形は、それぞれのバッチのための平均寿命値を表示している。バーは、１つのバッチの10個の部品のための寿命値の標準偏差を表示している。
【００４８】
赤色燐粒子の懸濁液の使用が寿命の著しい向上をもたらすことが明らかであろう。燐組成物及びクロム表面塗工の組み合わせの使用の故の向上は、第二バッチ及び第三バッチのための平均値を加えることから予期されるよりも一層顕著である。
【００４９】
図６は、１２バッチの１０個のバーナのための同一の試験の結果を示している。６つの場合のそれぞれにおいて、クロム表面塗工のみが使用された１０個のバーナが、赤色燐粒子の懸濁液とクロム表面塗工の両方が使用された10個のバーナと比較されている。６つの場合は、バーナ幾何、製造時間等について相違する。各場合において、バッチは、同一設計を備えるバーナのバッチに対して比較され、同一時間に製造される。細い線は、１つのバッチ内の１０個のバーナのための寿命の標準偏差を示している。バーは、関心のあるバッチのための平均値を示している。各場合において、赤色燐粒子の懸濁液の塗布に起因する寿命の顕著な増大が明らかに見られる。
【００５０】
上述の実施態様は、本発明を制限するというよりも、むしろ例証すること、並びに、当業者であれば、付属の請求項の範囲から逸脱せずに、多くの代替的な実施態様を設計し得ることが留意されるべきである。請求項中、括弧間に配置される如何なる参照記号も請求項を制限するものと解釈されてはならない。「含む」という単語は、請求項中に列挙されるもの以外の素子又はステップの存在を排除しない。素子に先行する不定冠詞は、そのような素子が複数存在することを排除しない。特定の手段が相互に異なる従属項に列挙されている単なる事実は、これらの手段の組み合わせが有利に使用され得ないことを示さない。
【００５１】
モリブデン箔の片４，５，２２，２３以外の他の種類のモリブデン組成物が、バーナ外被のピンチ部分６，１９，２０を形成する周囲の石英の塊に堅く固定され得る。それらが気密シールを形成するのに適する点で、それらがバーナ外被のピンチ部分のガラス材料と適合する限り、モリブデン以外の他の材料が使用され得る。バーナ外被のピンチ部分内に電流を伝導するための構成を埋設する前に、赤色燐粒子がそれに塗布されることも考えられる。比較的少ない毛管力を示す或いは毛管力を示さない通路が、酸化に対して保護されるべき地域の近傍に燐組成物を導くために使用され得る。
【図面の簡単な説明】
【００５２】
【図１】その耐用寿命を増大する機能を備える単端ハロゲンランプを示す正面図である。
【図２】図１に示されるランプの終端を示す平面図である。
【図３】図１及び図２に示されるランプを示す側面図である。
【図４】その耐用寿命を増大する機能を備える一般的な両端ランプを示す正面図である。
【図５】１つの特殊な種類のランプに適用されるような酸化を阻止する様々な方法の試験結果を示すグラフである。
【図６】異なる種類のランプに適用されるような酸化を阻止する様々な方法の試験結果を示すグラフである。
【図１】
2009515290.tif 000003
【図２】
2009515290.tif 000004
【図３】
2009515290.tif 000005
【図４】
2009515290.tif 000006
【図５】
2009515290.tif 000007
【図６】
2009515290.tif 000008